FR 2768161 A1 19990312 FR 9711455 A 19970910 i PAPIER OU CARTON A IMPRIMABILITE AMELIOREE, PROCEDE DE FABRICATION ET UTILISATION. Domaine de l'invention L'invention concerne un papier ou carton à imprimabilité améliorée. Elle se rapporte également au procédé de fabrication d'un tel papier ou carton et son utilisation. Techniques antérieures Dans l'industrie papetière, il est connu que pour certains papiers " techniques ", c'est à dire des papiers dont la composition du couchage comporte une forte proportion d'agents liants ainsi que des adjuvants spécifiques, de même que pour les cartons couchés, il est souvent difficile d'obtenir une bonne imprimabilité.15 Pour améliorer l'imprimabilité on a recours à deux techniques différentes - augmenter le poids de couche que ce soit dans le cas d'un papier monocouche ou dans le cas d'un papier double couche, - ameliorer l'état de surface du papier monocouche ou double couche par une action mécanique de calandrage, c'est à dire par passage sous pression de la feuille couchée entre des rouleaux métalliques chauffés et des rouleaux élastiques, ce qui correspond à-une opération de supercalandrage ou " softcalandrage ". La technique consistant à augmenter le poids de la couche n'est pas satisfaisante dans la mesure o elle est inapplicable pour obtenir des papiers de faible grammage, par exemple de l'ordre de 40 à 45 g/m2, dont les caractéristiques mécaniques seraient trop affectées par l'augmentation du poids de la couche au détriment de la masse fibreuse. En outre, l'augmentation du grammage du papier ou de sa couche conduit inévitablement à une dégradation de la résistance aux plis.30 De plus et surtout, même si on améliore l'imprimabilité, celle ci reste toutefois insuffisante et l'augmentation du poids du couchage dans le premier cas ou l'opération de calandrage dans le second cas, conduit inéluctablement à diminuer la porosité et donc à fermer le papier à l'air, alors qu'une porosité la plus35 élevée possible est indispensable pour certains papiers techniques, tels que des papiers techniques complexés avec des matériaux barrière. Par " matériaux 2 barrière ", on désigne des matériaux formant notamment barrière aux graisses, aux gaz, à l'eau et la vapeur d'eau, tels que des films du type polyéthylène, polypropylène, polyester ou aluminium, par exemple des assemblages papier - aluminium - polyéthylène. 5 En effet, ces complexes sont soumis à des opérations de thermoscellage, par exemple thermoscellage polyéthylène - polyéthylène dans le cas susmentionné, engendrant souvent l'apparition d'un phénomène de cloquage. Plus précisément, l'opération de thermoscellage peut entraîner la formation de cloques ou de bulles10 d'air dues à la vaporisation de l'eau contenue dans le papier, le solvant ou la colle. Dans le cas d'un papier de faible porosité, les vapeurs formées ne peuvent s'échapper à travers celui-ci, entraînant alors la séparation du support papier du revêtement barrière dans les zones de soudure. Pour éviter le phénomène de cloquage, on est conduit à utiliser un papier monocouche, c'est-à-dire un support enduit d'une couche à base de pigments, lequel présente une bonne porosité par rapport notamment à un papier double couche. Même si la porosité est satisfaisante, et que le papier présente par conséquent une bonne résistance au cloquage dans les zones éventuellement20 thermoscellées, son imprimabilité reste malheureusement insuffisante. On se trouve donc confronté à deux problèmes principaux qui sont celui de l'amélioration de l'imprimabilité d'une part, et celui du maintien au moins de la valeur de la porosité d'un papier monocouche d'autre part, et pour lesquels les25 solutions proposées à ce jour ont un effet radicalement opposé puisqu'on a recours à une augmentation du poids du couchage dans le premier cas et à da densification dans le second cas, ces deux solutions entraînant une réduction de la porosité. En d'autres termes, aucune des techniques actuelles, que ce soit l'augmentation du poids de la couche, le double couchage ou le calandrage d'un papier monocouche ou double couche, ne permet d'améliorer l'imprimabilité du papier sans en réduire considérablement la porosité. Parallèlement, on cherche pour certaines applications à diminuer le grammage du produit obtenu sans pour autant en dégrader les caractéristiques mécaniques et ce, notamment dans un souci d'économie. Néanmoins, dans certains 3 cas, on cherche à diminuer uniquement le grammage du couchage de manière à pouvoir reporter ce gain de poids au sein du support fibreux, permettant ainsi de renforcer les propriétés mécaniques du produit final. L'invention a donc pour objet un nouveau type de papier permettant de résoudre l'ensemble des problèmes résumés précédemment et notamment l'amélioration de l'imprimabilité, le maintien de la porosité, en particulier dans le cas des papiers techniques complexés et éventuellement la diminution du grammage du produit obtenu sans dégradation de ses propriétés mécaniques.10 Exposé de l'invention Pour résoudre le problème relatif à l'imprimabilité, l'invention propose un papier ou carton à imprimabilité améliorée, constitué d'un support fibreux enduit d'au moins une couche traditionnelle de surface.15 Ce papier ou carton se caractérise en ce qu'il comporte entre le support fibreux et la couche traditionnelle de surface, une couche d'une composition à base de pigments spécifiques destinée à améliorer l'étalement de la couche traditionnelle de surface, ladite composition d'une part, comprenant au moins un20 pigment choisi dans le groupe comprenant la silice, le carbonate de calcium précipité (PCC), le sulfoaluminate de calcium (blanc satin), la bentonite, le kaolin calciné seuls ou en mélange, et d'autre part étant déposée sur le support fibreux à raison d'au plus cinq grammes par mètre carré (5 g/m2). Dans la suite de la description et dans les revendications, par " couche traditionnelle de surface ", on désigne une couche de surface comprenant des pigments, des agents liants et des adjuvants, présentant des caractéristiques adaptées à l'application ultérieure, par exemple, papier pour emballage, papier d'impression pour l'édition, papier pour complexage, carton etc...30 En d'autres termes, l'invention consiste à intercaler entre le support fibreux et la couche traditionnelle de surface, que ce soit dans le cas d'un papier ou d'un carton monocouche ou double couche, une masse très faible d'une composition comprenant des pigments présentant des propriétés spécifiques, qui, en permettant35 d'améliorer l'étalement de la couche traditionnelle, permet d'améliorer de façon spectaculaire l'imprimabilité. Parallèlement, le dépôt de la composition de 4 l'invention sur le support fibreux permet d'obtenir une microporosité superficielle très régulière dudit support, ce qui contribue également à l'amélioration de l'imprimabilité. En outre, le gain d'imprimabilité est tellement élevé et ce, même lorsque la composition de l'invention est déposée sur le support fibreux à un taux très faible, qu'il est possible de diminuer le dépôt de la couche traditionnelle, ce qui conduit non seulement à réduire nettement le grammage du papier final (d'environ 10%), sans pour autant en dégrader les propriétés mécaniques, mais également selon le10 choix du pigment, à maintenir ou même améliorer la porosité du papier ou carton obtenu. La réduction du dépôt au niveau de la couche traditionnelle permet aussi, dans certains cas, d'augmenter d'autant la masse du support fibreux conférant au papier final de meilleures propriétés mécaniques, notamment en termes de rigidité, de résistance à la traction, à l'éclatement et la déchirure.15 Parallèlement, le fait de diminuer le grammage de couche permet de réduire le phénomène de cassure au plis qui apparaît d'autant plus que le poids de la couche est élevé. En outre, la nature de la composition de l'invention est indépendante de celfe de la couche traditionnelle appliquée, de sorte qu'elle peut être mise en oeuvre quelle que soit l'application ultérieure visée. Lorsqu'on dépose ladite composition à base de pigments spécifiques à un taux supérieur à 5g/m2, l'effet bénéfique sur l'imprimabilité existe mais le produit devient moins intéressant non seulement économiquement mais également du fait qu'on augmente le poids du papier fini. Selon une forme de réalisation avantageuse, la composition à base de pigments spécifiques est déposée sur le support fibreux à raison d'au moins 1 gramme par mètre carré, avantageusement entre 1 et 3 g/m2. Pour une valeur de dépôt inférieure à 1 g/m2, on constate en effet que la caractéristique d'imprimabilité n'est pas améliorée de manière significative. Pour permettre à la fois l'amélioration de l'imprimabilité et le maintien ou l'amélioration de la porosité par rapport à un papier monocouche, la composition à base de pigments spécifiques est exclusivement constituée de silice. On a observé, en effet, que de façon très surprenante, ce pigment permettait d'atteindre simultanément les deux objectifs et ce, toujours pour une valeur très faible de dépôt sur le support fibreux. Il s'ensuit que le papier obtenu convient en particulier pour la fabrication de papier technique soumis à des opérations de thermoscellage après complexage et donc susceptible de développer des10 phénomènes de cloquage. L'invention concerne également un procédé pour la fabrication d'un papier ou d'un carton qui consiste: * à réaliser un support fibreux à partir d'une suspension papetière, * puis à enduire le support d'au moins une couche traditionnelle de surface, * à sécher le papier ou le carton ainsi formé, * et enfin à calandrer le papier ou le carton obtenu. Ce procédé se caractérise en ce que: * on dépose préalablement sur le support fibreux au plus cinq grammes par mètre carré (5 g/m2) d'une composition à base de pigments spécifiques choisis dans le groupe comprenant la silice, le carbonate de calcium précipité, le sulfoaluminate de calcium (blanc satin), la bentonite, le kaolin calciné seuls ou en mélange, * puis on sèche le support fibreux ainsi recouvert avant enduction de la couche traditionnelle de surface. Comme déjà dit, le dépôt de la composition sur le support fibreux est effectuée à raison d'au plus 5 g/nm2, ce qui permet également de réduire le grammage de la couche traditionnelle et ainsi d'augmenter la masse du support fibreux de base, et donc les propriétés mécaniques du papier ou du carton final. Avantageusement, le dépôt de la composition à base de pigments spécifiques sur le support fibreux est réalisé par enduction, l'ensemble des 6 opérations étant réalisé dans les conditions habituelles de fabrication de papier ou carton couché. En outre, le dépôt de la composition à base de pigments spécifiques sur le support fibreux, puis l'enduction de la couche traditionnelle sont réalisés à l'aide d'une coucheuse classique ou d'une presse encolleuse encore appelée " size press ", ou d'une presse encolleuse avec prédosage encore dénommée " metering size press (MSP) >>. Les deux enductions sont réalisées soit sur machine à papier, soit hors machine.10 Concernant l'étape de calandrage, elle est effectuée au moyen d'une softcalandre ou d'une supercalandre dans les conditions traditionnelles de fabrication de papier couché. L'invention concerne enfin l'utilisation du papier ou carton ainsi fabriqué comme support d'impression par les différentes techniques connues d'héliogravure, flexogravure, offset, sérigraphie, jet d'encre et ce, de façon non limitative. En effet, on constate une très nette amélioration de la qualité de l'étalement de 'la couche traditionnelle sur les supports préalablement couchés avec la composition à base de pigments spécifiques de l'invention. En particulier, le procédé ci-avant décrit permet de fabriquer un papier de faible grammage qui possède d'excellentes propriétés d'impression en héliogravure. Néanmoins, on peut également fabriquer selon le même procédé un papier de grammage élevé présentant une bonne porosité ainsi qu'une bonne imprimabilité, quelque soit le procédé d'impression. La manière de réaliser l'invention et les avantages qui en découlent ressortiront mieux des différents exemples de réalisation suivants. 7 Manière de réaliser l'invention Exemple comparatif 1 On compare les valeurs d'imprimabilité et de porosité d'un papier monocouche, d'un papier double couche et d'un papier caractéristique de l'invention, dont le point commun est de présenter une couche traditionnelle de surface de même composition. + Composition et préparation du papier monocouche On prépare une sauce d'enduction dont la composition donnée en partie figure dans le tableau ci-après: Pigments AMAZON 90 (kaolin)' 85 BLANC SATIN 2 15 Agent liant ACRONAL A 360 D 3 14 Agent épaississant RHEOCOAT 35 4 0,4 Agent insolubilisant URECOLL SU 5 2,3 Agent dispersant GX 6 0,2 Agent lubrifiant CECAVON CA 350 7 1: marque déposée, produit commercialisé par KAOLIN D'ARVOR 2: produit commercialisé par SUPRASMIT 3, 5: marques déposées, produits commercialisés par BASF 4, 6: marque déposée, produits commercialisés par COATEX 7: marque déposée, produit commercialisé par ELF ATOCHEM On dépose 12,1 g/m2 de la couche ainsi préparée sur un support fibreux préalablement fabriqué, par enduction au moyen d'une coucheuse du type lame métallique. On sèche et on calandre le papier obtenu. + Composition et préparation du papier double couche On prépare une première sauce d'enduction, correspondant à la première couche, dont la composition, donnée en partie, figure dans le tableau ci-après: Pigment OMYALITE 90 (Carbonate 100 de Calcium naturel) s Agent liant ACRONAL A 360 D 13 Agent épaississant RHEOCOAT 35 0,4 Agent insolubilisant URECOLL SU 0,8 Agent dispersant GX 0,1 8: marque déposée, produit commercialisé par OMYA On dépose sur machine à papier à l'aide d'une coucheuse à barre doseuse ou à lame métallique, 6,3 g/m2 de la sauce d'enduction ainsi préparée sur un support fibreux préalablement fabriqué. Après séchage de cette couche, on enduit en ligne une seconde sauce d'enduction, dont la composition correspond à celle utilisée dans le papier monocouche ci-avant. On dépose 8,1 g/m2 de cette sauce d'enduction sur la première couche, à l'aide d'une coucheuse à lame métallique. On sèche et on calandre le papier obtenu dans les mêmes conditions que précédemment. + Composition et préparation du papier de l'invention On prépare la composition correspondant au papier de l'invention, dont les caractéristiques figurent dans le tableau ci-après: Pigment SK 300 DS 9 (Silice 100 précipitée) Agent liant ACRONAL A 360 D 60 Agent insolubilisant URECOLL SU 1 Agent dispersant GX 0,1 9:marque déposée, produit commercialisé par DEGUSSA La surface spécifique de la silice utilisée est d'environ 200 m2/g. On dépose à l'aide d'une coucheuse à barre doseuse, 2,9 g/m2 de la composition ainsi préparée sur un support fibreux. Après séchage, on dépose 8 g/m2 d'une sauce d'enduction dont la composition est identique à celle du papier monocouche précédemment fabriqué. On sèche et on calandre ensuite le papier obtenu dans les mêmes conditions que précédemment. On a regroupé dans le tableau ci après les résultats d'imprimabilité et de porosité des différents papiers ainsi fabriqués. L'évaluation de l'imprimabilité est effectuée par la technique de l'Héliotest, qui consiste à mesurer la distance du vingtième point manquant sur l'impression d'une bande de papier, à l'aide d'un appareil connu sous le nom " d'appareil IGT ". Les résultats sont donnés en millimètres. La mesure de la porosité SCAN est effectuée par la technique de LORENTZEN. Les résultats sont donnés en cm3/ m2.s. Papier Papier double Papier e ^ monocouche couche l'Invention Imprimabilité 23 18 82 Porosité 820 630 1100 Résistance au cloquage à 190 C après complexage cloquage cloquage pas de cloquage avec de l'aluminium 18 micromètres Grammage du papier couché 67 69,3 65,8 (g/m2) Poids de couche totale (g/m2) 12,1 14,4 10,9 On observe donc une forte augmentation de l'imprimabilité dans le cas du papier de l'invention. De plus, l'imprimabilité est augmentée et ce, malgré un dépôt de la composition extrêmement faible, de l'ordre de 3g/m2. Ce faible dépôt de composition permet de diminuer sensiblement le poids de la couche traditionnelle (10,9 g/nm2) et donc d'améliorer nettement la porosité (1100) par10 rapport à celle d'un papier monocouche traditionnel (820). Il s'ensuit que l'on n'observe pas de cloquage avec le papier de l'invention lorsqu'il s'agit d'un papier complexé, soumis à une opération de thermoscellage. On note que le papier double couche standard présente une imprimabilité du niveau du papier monocouche malgré un poids de couche total supérieur. Ce résultat n'est pas surprenant dans la mesure o le double couchage standard n'engendre pas toujours une augmentation de l'imprimabilité pour des poids de couche faibles, inférieurs à 16 g/m2 du fait de la nécessité de diluer les bains de couchage pour limiter le dépôt de couche. il Exemple comparatif 2 On compare les valeurs d'imprimabilité et de porosité de trois papiers double couche et trois papiers caractéristiques de l'invention, dont la couche traditionnelle de surface présente trois compositions différentes. On a représenté dans la tableau suivant la composition donnée en partie, de ces trois couches traditionnelle de surface: couche de couche de couche de surface 1 surface 2 surface 3 Pigment AMAZON 90 88 50 100 OMYALITE 90 12 50 - Agent liant ACRONAL 13 13 13 A360 D Agent RHEOCOAT 35 0,4 0,4 0,4 épaississant Agent CECAVON CA 1 1 1 lubrifiant 350 Agent URECOLL SU 0,7 0,7 0,7 insolubilisant Agent GX 0,1 0,1 0,1 dispersant + Composition et préparation du papier double couche On prépare une sauce d'enduction dont la composition donnée en partie, figure dans le tableau suivant: Pigments AMAZON 90 34 OMYALITE 90 66 Agents liants ACRONAL A 360 D 13 ACTISIZE 80 ' 11 Agent lubrifiant CECAVON CA 350 0,3 Agent insolubilisant URECOLL SU 1 Agent dispersant GX 0,1 : marque déposée, produit commercialisé par ROQUETTE Sur un support fibreux préalablement préparé, on enduit la couche ainsi préparée à raison de 9 g/m2 à l'aide d'une coucheuse à barre doseuse ou lame métallique. On dépose ensuite 10 g/m2 de la couche de surface 1 à l'aide d'une coucheuse type lame métallique. On fabrique ensuite deux autres papiers double couche avec la couche de surface 2 puis avec la couche de surface 3, toutes deux déposées à raison de 10 g/m2 sur la première couche + Composition et préparation du papier de l'invention On prépare une sauce d' enduction dont la composition donnée en partie est: Pigment SK 300 DS 100 Agent liant ACRONAL A 360 D 20 ACTISIZE 80 20 Agent lubrifiants CECAVON CA 350 0,3 Agent insolubilisant URECOLL SU 1 Agent dispersant GX 0,1 On dépose à l'aide d'une coucheuse type barre doseuse, 3 g/m2 de cette sauce d'enduction sur un support fibreux préalablement fabriqué. Après séchage, on enduit la couche de surface 1. On répète la même opération avec les couches de surface 2 et 3, toutes trois déposées à raison de 10 g/m2 sur la première couche, à l'aide d'une coucheuse à lame métallique. Après séchage et calandrage dans des conditions identiques, on a évalué les résultats d'imprimabilité par Héliotest, et la porosité SCAN des différents papiers obtenus. -I-Papier double couche Papier de l'invention Couche de Couche de Couche de Couche de Couche de Couche de surface 1 surface 2 surface 3 surface 1 surface 2 surface 3 lmpnrimabilite Héliotest 25 37 38 > 110 >110 >110 Porosité 160 150 200 1100 930 1500 SCAN Poids de couche total 19 19 19 13 13 13 (g/m2) grammage du papier final 95 95 95 89 89 89 (g/rM2) On constate donc que le papier de l'invention présente une imprimabilité excellente par rapport à un papier double couche traditionnelle et ce, avec une couche de surface de composition identique. De plus, le poids de couche est nettement inférieur par rapport à un papier double couche, de sorte que le grammage du papier final est réduit d'autant. De même, on note une porosité excellente du papier de l'invention. On obtient également d'excellents résultats d'Héliotest avec le papier de l'invention (> 110), et ce quelque soit la composition10 pigmentaire de la couche de surface. L'invention permet donc de modifier avec une grande souplesse la nature de la composition de la couche de surface, et notamment de choisir des pigments peu chers, ou plus blancs, ou encore favorables au développement du brillant ou de la matité de la surface tout en assurant une bonne imprimabilité.15 Exemple comparatif 3 On compare les valeurs d'imprimabilité et de porosité d'un papier monocouche et d'un papier caractéristique de l'invention, dont la composition recouvrant le support fibreux contient des pigments de nature différente. + Composition et préparation du papier monocouche On enduit un support fibreux préalablement préparé d'une couche traditionnelle, dont la composition donnée en partie est: Pigments AMAZON 90 (kaolin)' 85 BLANC SATIN 2 15 Agent liant ACRONAL A 360 D 3 16 Agent épaississant RHEOCOAT354 0,3 Agent lubrifiant CECAVON CA 350 7 0,9 On dépose 8,9 g/m2 de cette couche sur le support fibreux à l'aide d'une coucheuse à barre doseuse. Le support est ensuite séché puis calandré. + Composition et préparation du papier de l'invention On prépare 4 compositions différentes référencées ci-après A, B, C et D. Composition A pigment SK300DS 100 Agent liant ACRONAL A 360 D 60 Agent insolubilisant URECOLLSU On dépose 2,2 g/m2 de cette composition sur le support fibreux à l'aide d'une coucheuse à barre doseuse. Après séchage, on enduit ensuite la couche traditionnelle, dont la composition est identique à celle du papier monocouche ci-avant préparée, à raison de 7,8 g/m2. Composition B Pigment PCC COLLOIDAL" 100 (carbonate de calcium précipité) Agent liant ACRONAL A 360 D 20 Agent insolubilisant URECOLL SU 11: marque déposée, produit commercialisé par FAXE KALK On dépose 2,3 g/m2 de cette composition sur le support fibreux base à l'aide d'une coucheuse à barre doseuse. Après séchage, on enduit la couche traditionnelle préparée pour le papier monocouche, à raison de 7,8 g/m2. Composition C Pigment COPISIL N 21012 100 (bentonite) Agent liant ACRONAL A 360 D 20 Agent insolubilisant URECOLL SU 1 12: marque déposée, produit commercialisé la Société française des Bentonites On dépose 2,5 g/m2 de cette composition sur le support fibreux de base à l'aide d'une coucheuse à barre doseuse. Après séchage, on enduit la couche traditionnelle, dont la composition est identique à celle du papier monocouche ci-avant préparée, à raison de 8,3 g/m2. Composition D Pigment BLANC SATIN 100 Agent liant ACRONAL A 360 D 20 Agent insolubilisant URECOLL SU 1 On dépose 2,2 g/m2 de cette composition sur le support fibreux de base à l'aide d'une coucheuse à barre doseuse. Après séchage, on enduit la couche traditionnelle, dont la composition est identique à celle du papier monocouche ci-avant préparée, à raison de 8,1 g/m2. On a regroupé dans les tableaux suivants les résultats de l'imprimabilité et de la porosité des différents papiers obtenus. papier monocouche Papier A Papier B Papier C Papier D Imprimabilité 18 94 49 57 46 Porosité 760 570 480 200 560 Poids de couche total 8,9 10 10,2 10,8 10,3 (g/m2) Grammage papier (g/m2)46 46,5 46,5 47 46 On constate donc une amélioration importante de l'imprimabilité du papier de l'invention par rapport à un papier monocouche. Suivant le choix des pigments de la composition de l'invention, il est possible soit de favoriser le gain d'imprimabilité (papier A, C), soit de favoriser le maintien élevé de la porosité (papier A, D). Le papier A permet de réaliser ces 18 deux objectifs et peut être utilisé notamment pour la fabrication de papiers techniques. Dans les cas, o on ne se préoccupe pas.de la. porosité, on choisira les autres pigments. Il ressort donc de l'exposé que l'invention présente un grand nombre d'avantages. En effet, elle propose un papier qui présente une imprimabilité fortement améliorée par rapport aux papiers monocouche et double couche, connus jusqu'alors, tout en conservant une porosité proche de celle d'un papier monocouche. De la sorte, cette invention peut être utilisée dans de nombreuses applications, notamment lorsqu'il est nécessaire d'adjoindre un matériau barrière, tel que de l'aluminium, le polyéthylène, le polypropylène ou le polyester à un papier couché, sans risquer le phénomène de cloquage lors du thermoscellage. De même, le faible grammage de la composition incorporée entre le support fibreux et la couche standard traditionnelle permet non seulement de diminuer de façon appréciable le gramnimage du papier final, mais également dans certains cas, de renforcer d'autant le poids du support fibreux, de sorte à améliorer ses propriétés mécaniques. De même, le grammage réduit du papier fini permet d'éviter les phénomènes de cassure aux plis. Par ailleurs, ce papier peut être fabriqué par un procédé mettant en ceuvre des techniques usuelles telles que l'enduction par coucheuse, par size press ou encore metering size press (MSP).30 On obtient ainsi des complexes utilisables dans l'emballage alimentaire dont les propriétés d'imprimabilité et de thermoscellage sont fortement améliorées. REVENDICATIONS 1/ Papier ou carton à imprimabilité améliorée, constitué d'un support fibreux enduit d'au moins une couche traditionnelle de surface caractérisé en ce qu'il comporte entre le support fibreux et la couche traditionnelle de surface, une 5 couche d'une composition à base de pigments spécifiques destinée à améliorer l'étalement de la couche traditionnelle de surface, ladite composition d'une part, comprenant au moins un pigment spécifique choisi dans le groupe comprenant la silice, le carbonate de calcium précipité (PCC), le sulfoaluminate de calcium (blanc satin), la bentonite, le kaolin calciné seuls ou en mélange, et d'autre part étant10 déposée sur le support fibreux à raison d'au plus cinq grammes par mètre carré (5 g/m2). 2/ Papier ou carton selon la revendication 1, caractérisé en ce que la composition à base de pigments spécifiques est exclusivement constituée de silice permettant, outre l'amélioration de l'imprimabilité de maintenir une porosité élevée. 3/ Papier ou carton selon l'une des revendications 1 à 2, caractérisé en ce que la composition à base de pigments spécifiques est déposée à raison d'au moins 1 gramme par mètre carré (1 g/nm2), avantageusement entre un et trois grammes par mètfre carré (1 et 3 g/m2). 4/ Procédé pour la fabrication d'un papier ou d'un carton qui consiste: * à réaliser un support fibreux à partir d'une suspension papetière, * puis à enduire le support d'au moins une couche traditionnelle de surface, * à sécher le papier ou le carton ainsi formé, * et enfin à calandrer le papier ou le carton obtenu, caractérisé en ce que À on dépose préalablement sur le support fibreux au plus cinq grammes par mètre carré (5 g/m2) d'une composition à base de pigments spécifiques choisis dans le groupe comprenant la silice, le carbonate de calcium précipité, le sulfoaluminate de calcium (blanc satin), la bentonite, le kaolin calciné seuls ou en mélange, * puis on sèche le support fibreux ainsi recouvert avant enduction de la couche traditionnelle de surface. / Procédé selon la revendication 4, caractérisé en ce que le dépôt de la composition à base de pigments spécifiques sur le support fibreux est réalisé par enduction. 6/ Procédé selon la revendication 5, caractérisé en ce le dépôt de la composition à base de pigments spécifiques sur le support fibreux, puis l'enduction de la couche traditionnelle sont réalisés à l'aide d'une coucheuse, ou d'une presse encolleuse (size press), ou d'une presse encolleuse avec prédosage (meterig size press (MSP)).10 7/ Utilisation d'un papier ou carton fabriqué selon l'une des revendications 4 à 6, caractérisée en ce la couche traditionnelle standard est imprimée par héliogravure, flexogravure ou offset, sérigraphie, jet d'encre.